(57)【要約】ＴＭＲ素子とＳＶＭＲ素子とを自由磁性層を共有するように形成した複合積層体であり、第１反強磁性層、第１固定磁性層、トンネル絶縁層、自由磁性層、非磁性金属層、第２固定磁性層及び第２反強磁性層の積層を含む磁気抵抗効果素子である。
2002050924.tif 000002
【特許請求の範囲】
【請求項１】
第１反強磁性層、第１固定磁性層、トンネル絶縁層、自由磁性層層、非磁性金層、第２固定磁性層及び第２反強磁性層の積層を含む、磁気抵抗効果素子。
【請求項２】
請求項１記載の磁気抵抗効果素子において、
前記自由磁性層はフラックスガイドを有する、ことを特徴とする磁気抵抗効果素子。
【請求項３】
請求項２記載の磁気抵抗効果素子において、
前記非磁性金属層、第２固定磁性層及び第２反強磁性層は、前記自由磁性層のフラックスガイドに対応した形状を有する、ことを特徴とする磁気抵抗効果素子。
【請求項４】
請求項２記載の磁気抵抗効果素子において、
少なくとも前記第１固定磁性層は、前記フラックスガイドの位置を間にして前記自由磁性層の面内方向で分割されている、ことを特徴とする磁気抵抗効果素子。
【請求項５】
請求項４記載の磁気抵抗効果素子において、
前記非磁性金属層、第２固定磁性層及び第２反強磁性層は、前記自由磁性層のフラックスガイドに対応した形状を有する、ことを特徴とする磁気抵抗効果素子。
【請求項６】
請求項１から５いずれか記載の磁気抵抗効果素子を含み、前記自由磁性層の磁区制御を行うためのハード磁性膜と、電極端子とを備えた磁気ヘッド。
【請求項７】
請求項１から５いずれか記載の磁気抵抗効果素子において、
前記自由磁性層は電子を反射させる酸化層が面内方向に形成され、該磁気低抗効果素子の積層方向で分割されている、ことを特徴とする磁気抵抗効果素子。
【請求項８】
請求項７記載の磁気抵抗効果素子を含み、前記自由磁性層の磁区制御を行うためのハード磁性膜と、電極端子とを備えた磁気ヘッド。
【請求項９】
前記６又は８記載の磁気ヘッドを含む、磁気記録再生装置。
【発明の詳細な説明】
技術分野
本発明は高い感度を有する磁気抵抗効果素子に関し、より詳細にはトンネルタイプの磁気抵抗効果素子（ＴＭＲ素子）とスピンバルブタイプの磁気抵抗効果素子（ＳＶＭＲ素子）とを組合せて用いる磁気抵抗効果素子に関する。
背景技術
磁気記憶媒体の高記録密度化は近年、特に著しい。例えば、ハードディスク装置の面記録密度は、毎年２倍程度の高密度化が進んでいる状況であり、現在最も一般的に使用されているスピンバルブタイプの磁気抵抗効果型ヘッドは、近い将来、再生能力の限度に達することが予想される。そのため、より感度の高い磁気ヘッドを形成できる磁気抵抗効果素子を案出することが必要となっている。
このような状況において、トンネルタイプの磁気抵抗効果型ヘッド（ＴＭＲヘッド）は高ＭＲ比（４０％以上）とすることが可能であり、再生出力が既存のスピンバルブタイプの磁気抵抗効果型ヘッド（ＳＶＭＲヘッド）等と比較して数倍高くすることができる。１００Ｇビット／（インチ）２以上の高記録密度化を実現する上でＴＭＲヘッドは不可欠の要素技術の一つであり、次世代リードヘッドの有力な候補と考えられている。
上記ＴＭＲヘッドについては複数社から試作報告があるが、これらの報告においては磁気ヘッドの面記録密度は未だ満足の行く面記録密度にまで達していない。従来試作されたＴＭＲ素子は、例えば２０〜４０Ω・μｍ２程度の接合抵抗と７〜２０％程度のＭＲ比を有するものであり、想定したＴＭＲ素子の機能を十分に発揮し、満足の行く程度の磁気抵抗効果素子は未だ作製されていない状況である。
さらに、磁気記録再生装置の面記録密度が高くなる程、磁気ヘッドに組み込むＴＭＲ素子の接合面積は小さくなるので、ＴＭＲ素子の接合抵抗が現在と変わらなければ磁気ヘッド内での電気抵抗は急激に大きくなる。これによりＳ／Ｎの悪化、遅延増加などの問題が顕著化して、磁気ヘッドとして正確な動作が困難となる。
発明の開示
本願発明者等はＴＭＲ素子の接合抵抗を下げるためには、トンネル絶縁層を薄くすること、及び弱く酸化処理をすることが有効であることをＴＭＲ素子を試作した試験により確認している。図１−Ａから図１−Ｃは、酸化条件を変えてＡｌ層を酸化処理して形成したトンネル絶縁層の接合抵抗について示している。各図とも横軸を面積Ｓ（μｍ２）、縦軸を接合抵抗Ｒ（Ω）として面積Ｓと接合抵抗Ｒとの関係を示している。図１−ＡはＡｌ層の厚さを１．０ｎｍ、図１−ＢはＡｌ層の厚さを０．９ｎｍ、図１−ＣはＡｌ層の厚さを０．８ｎｍとし、各図に示す条件で酸化処理を行ってトンネル絶縁層を形成した場合である。
なお、上記ＴＭＲ素子の試作試験では次のような積層体、Ｃｒ（１０）／Ａｕ（３０）／ＮｉＦｅ（４）／ＣｏＦｅ（３）／ＡｌＯｘ／ＣｏＦｅ（２．５）／ＩｒＭｎ（１５）／Ａｕ（２０）を用いた。括弧内は各層の層厚ｎｍである。
図１−Ａ〜図１−Ｃから、トンネル絶縁層を薄膜化させる程、またＯ２圧（Ｐａ）を下げ、酸化時間を短くして酸化処理を弱くするほど、ＴＭＲ素子の接合抵抗Ｒが低くなることが確認できる。例えば、図１−ＣでＡｌ膜厚０．８ｎｍの場合、３０００Ｐａ、３０分間の自然酸化により作製したＴＭＲ素子の抵抗は、面積約１μｍ２で約４Ωまで、面積抵抗を下げることができる。
しかし、トンネル絶縁層を薄膜化し、弱く酸化することに伴い、ＭＲ比も低下してしまう。図２−Ａから図２−Ｃは、図１−Ａから図１−Ｃのトンネル絶縁層を有するＴＭＲ素子の磁気抵抗変化（ＭＲ）について示している。各図とも横軸を面積Ｓ（μｍ２）、縦軸をＭＲ比（％）として面積ＳとＭＲ比との関係を示している。図１−Ｃで説明した面積抵抗４Ω／μｍ２の素子の場合を、図２−Ｃで見るとＭＲ比は約９％であるので、抵抗変化は０．３６Ω程度しか得られてない。
以上のように、ＴＭＲ素子ではトンネル絶縁層を用いるので高記録密度化に対応して接合抵抗を低減させる必要がある。しかし、接合抵抗を下げるために単にトンネル絶縁層を薄膜化し、弱く酸化するとＭＲ比も低下してしまう。次世代リードヘッドの役割を果たすためには、ＴＭＲ素子の接合抵抗を低減すると同時により所望の抵抗変化が得られるように形成することが必要がある。
また、ＴＭＲ素子は電圧依存性を有し、印加された電圧の増加に伴いＭＲ比が急激に減少するという傾向がある。例えば、ＴＭＲ素子に４００ｍＶの電圧を印加するとＭＲ比が０バイアスの時と比較して半分程度まで減少してしまう場合がある。よって、ハードディスク等の磁気記録媒体からの記録磁界を高感度に再生するには印加する電圧が、ある程度高い方が好ましいがＴＭＲ素子を用いた場合にはこれを低く抑制しなければならない。
さらに、ＴＭＲ素子を用いて磁気ヘッドを実際に製作するときのラッピング（Ｍｅｃｈａｎｉｃａｌ　Ｌａｐｐｉｎｇ）プロセスにより電気ショート（短絡）が起こ易いとの指摘がある。そのためにＴＭＲ素子を構成する自由磁性層の一部を磁気記録媒体側に突出させた磁束導入路（以下、フラックスガイド）を用いる提案がある。このフラックスガイド構造を採用するとラッピングプロセスでの研磨により自由磁性層と固定磁性層との短絡の問題は抑制できる。しかし、フラックスガイド構造を用いると、磁気ヘッドの再生出力が低減する。例えばフラックスガイドの高さ（突出量）が０．２μｍを超えると再生出力が半分程度まで減少してしまうので、再生出力を維持するにはフラックスガイドの高さを０．１μｍ以下としなければならない。しかし、ラッピングプロセスでフラックスガイドの高さを０．１μｍの精度で加工制御することは困難である。
従って本願発明は、ＴＭＲ素子を用いた高感度な磁気抵抗効果素子を提供することを主な目的とする。
上記目的は、ＴＭＲ素子とＳＶＭＲ素子とを自由磁性層を共有するように形成した複合積層体を基本とした複合型磁気抵抗効果素子（ＴＭＲ−ＳＶＭＲ素子）により達成される。
すなわち上記目的は、第１反強磁性層、第１固定磁性層、トンネル絶縁層、自由磁性層、非磁性金属層、第２固定磁性層及び第２反強磁性層の積層を含む、磁気抵抗効果素子により達成される。
前記複合型磁気抵抗効果素子は、第１反強磁性層、第１固定磁性層、トンネル絶縁層及び自由磁性層によりＴＭＲ素子部分を備え、さらに前記自由磁性層、非磁性金属層、第２固定磁性層及び第２反強磁性層によりＳＶＭＲ素子部分も備える。
よって、従来のＴＭＲ素子が有していた問題がＳＶＭＲ素子部分により補償されるので、より高感度な磁気抵抗効果素子を提供できる。すなわち、このＴＭＲ−ＳＶＭＲ素子では、ＴＭＲ素子のトンネル絶縁層の薄膜化可能であり、外部磁界を検出するために印加される電圧が分圧されＴＭＲの電圧依存性が緩和される。
また、前記ＴＭＲ−ＳＶＭＲ素子は、自由磁性層がフラックスガイドを備えることが好ましい。自由磁性層にフラックスガイド構造を採用してもＳＶＭＲ素子部分が合わせて形成されているので、従来のＴＭＲ素子で問題となった再生出力の低下を補償して磁気抵抗効果素子として高感度化を図ることができる。
また、前記自由磁性層のフラックスガイドの形状と対応するようにＳＶＭＲ素子部側となる前記非磁性金属層、第２固定磁性層及び第２反強磁性層を形成することが好ましい。
ＳＶＭＲ素子側ではＴＭＲ素子のように、自由磁性層と第２固定磁性層との短絡は問題とならないので、ラッピングプロセスで自由磁性層から第２反強磁性層まで研磨できる。また、フラックスガイド部にＳＶＭＲ素子が存在するので、フラックスガイドの高さ（突出量）がある程大きくなっても高精度に外部磁界を検出できる。よって、ラッピングプロセスにおいてフラックスガイドの高さを０．１μｍより低くするための高精度な制御は必要なくなる。
さらに、本発明のＴＭＲ−ＳＶＭＲ素子に関して、少なくとも前記第１固定磁性層は、前記フラックスガイドの位置を間にして前記自由磁性層の面内方向で分割されている形態を採用することができる。
この形態では、自由磁性層のフラックスガイドがある位置を挟んで、自由磁性層の両側に第１のＴＭＲ素子部と第２のＴＭＲ素子部とが形成され、自由磁性層のフラックスガイドの位置にはＳＶＭＲ素子部が形成された３重複合型磁気抵抗効果素子（ＴＭＲ−ＳＶＭＲ−ＴＭＲ素子）となる。
このＴＭＲ−ＳＶＭＲ−ＴＭＲ素子は、３つの磁気抵抗効果素子により外部磁界を検出するのでより高感度化される。このＴＭＲ−ＳＶＭＲ−ＴＭＲ素子についても、ＴＭＲ素子のトンネル絶縁層の薄膜化可能である。さらに、外部磁界を検出するために印加されるセンス電流は、先ず第１のＴＭＲ素子部の積層面に対し垂直方向に流れ、続いてＳＶＭＲ素子部では面内方向（水平方向）に流れ、さらに第２のＴＭＲ素子部の積層面に対し垂直に流れる。よって、印加される電圧が略３つに分圧され、ＴＭＲの電圧依存性がより確実に緩和される。
また、このＴＭＲ−ＳＶＭＲ−ＴＭＲ素子についても、前記自由磁性層のフラックスガイドの形状と対応するようにＳＶＭＲ素子側となる前記非磁性金属層、第２固定磁性層及び第２反強磁性層を形成することが好ましい。
さらに、以上説明したような複数形態で実現できるＴＭＲ−ＳＶＭＲ素子については、自由磁性層の電子を反射させる酸化層を面内方向に形成するとＳＶＭＲ素子をスペキュラ型（鏡面反射構造）とすることができ更に高感度な磁気抵抗効果素子とすることができる。
以上ような本発明のＴＭＲ−ＳＶＭＲ素子を磁気ヘッドとして構成し、さらにこれを含む磁気記録再生装置に採用すれば磁気記録媒体からの信号磁界（外部磁界）を高感度に再生できるので、近年の高記録密度化に対応した好適な装置となる。
発明の実施をするための最良の形態
図３−Ａから図３−Ｄは、本発明の第１実施例について示す図である。図３−Ａから図３−Ｄでは、ＴＭＲ−ＳＶＭＲ−ＴＭＲ素子をシリアル結合した３重複合型磁気抵抗効果素子を含む磁気ヘッド１００を示している。図３−Ａは磁気ヘッド１００を上から見た平面図、図３−Ｂは図３−ＡのＡ−Ａ断面図、図３−Ｃは図３−ＡのＢ−Ｂ断面図、図３−Ｄは図３−ＡのＣ−Ｃ断面図である。
図３の各図を参照して、磁気ヘッド１００の概要構成を説明する。磁気ヘッド１００はシード層２１の上面に３重複合型磁気抵抗効果素子１０が配置され、その両端には自由磁性層１４の磁化方向を単磁区化するためのハード磁性膜１９、１９が形成されている。
３重複合型磁気抵抗効果素子１０は、トンネル素子構造を形成する積層体１１〜１４と、スピンバルブ素子構造を形成する積層体１４〜１７とが重ね合わされた多層構造を有する。本実施例の場合には自由磁性層１４を共通層として、上側に第１反強磁性層１１、第１固定磁性層１２及びトンネル絶縁層１３の積層を含むトンネル型層構造を形成し、下側には非磁性金層１５、第２固定磁性層１６及び第２反強磁性層１７の積層を含むスピンバルブ型層構造を有している。
また、３重複合型磁気抵抗効果素子１０の自由磁性層１４は、フラックスガイド（Ｆｌｕｘ　Ｇｕｉｄｅ）２０を有している。このフラックスガイド２０は高さ（突出量）Ｈｔｈと幅Ｗｔｈを有している。幅Ｗｔｈは磁気記録媒体のトラック幅と略等しくなるように形成することが望ましい。
自由磁性層１４下の非磁性金層１５、第２固定磁性層１６及び第２反強磁性層１７もフラックスガイド２０と同じ形状に形成されている。よって、ＳＶＭＲ素子部側は突出した形状を有する。
一方、ＴＭＲ素子に相当する上部側は、フラックスガイド２０が形成された位置を間にして左右に形成されている。図３−Ｂに良く示されるように、ＴＭＲ素子構造を構成する第１反強磁性層１１と第１固定磁性層１２とはトンネル絶縁層１３上で左右に２つに分割されている。上記第１反強磁性層１１の上面にはセンス電流２３を印加するための電極２２が各々形成される。
よって、本第１実施例に示される３重複合型磁気抵抗効果素子１０は、ＴＭＲ素子部−ＳＶＭＲ素子部−ＴＭＲ素子部が順に並んだ構成を有する。ＴＭＲ素子部ではセンス電流２３が積層面に対して垂直に流れ、ＳＶＭＲ素子部では面内方向にセンス電流２３が流れるので、図３−Ｂに示すように左側の第１ＴＭＲ素子部（ＴＭＲ−１）の電極２２から供給されたセンス電流２３は、ＳＶＭＲ部を介して右側の第２ＴＭＲ素子部（ＴＭＲ−２）積層面に対して垂直に流れ、第２のＴＭＲ素子部（ＴＭＲ−２）上の電極２２に戻ることになる。
図４は、上記３重複合型磁気抵抗効果素子１０部分のみの層構成をより詳細に示した斜視図である。図４によると、ＴＭＲ素子部−ＳＶＭＲ素子部−ＴＭＲ素子部が順に並んだ構成であることがより明瞭に確認できる。上記のような３重複合型磁気抵抗効果素子１０の構造では、ＴＭＲ素子部−ＳＶＭＲ素子部−ＴＭＲ素子部が並んだシリアル結合となるので、各素子部の磁気抵抗変化の総和を用いて磁気記録媒体からの信号磁界Ｈｓｉｇを検出することになるので、大きな磁気抵抗変化が得られることになる。先に問題として指摘したようにトンネル絶縁層１３を薄膜化し、弱く酸化処理して形成したものを用いてＴＭＲ素子部の接合抵抗をＳＶＭＲ素子部と同等程度にまで低下させても、３重複合型磁気抵抗効果素子１０全体としては、高感度に外部磁界Ｈｓｉｇを検出できるようになる。
また、例えばＴＭＲ素子部−ＳＶＭＲ素子部−ＴＭＲ素子部における抵抗が略同等であるとすると図５に示すように、上記の３重複合型磁気抵抗効果素子１０に印加された電圧は、第１ＴＭＲ素子部−ＳＶＭＲ素子部−第２ＴＭＲ素子部の３つの磁気抵抗素子に略等しく分圧できる。そのために、各々の素子部へ印加される電圧値が小さくなり、各ＴＭＲ素子の電圧依存性が大幅に緩和できる。
さらに、本実施例の３重複合型磁気抵抗効果素子１０のフラックスガイド部はＳＶＭＲ素子部を含んだ構成であるので、ＳＶＭＲ素子部が効率良く磁気記録媒体から磁束を受ける。よって、従来の単に自由磁性層をフラックスガイド講造とした形態と比較して感度が高くなり、再生出力が高感度化する。
上記３重複合型磁気抵抗効果素子１０を含む磁気ヘッド１００は、従来の薄膜形成技術を用いて製造することができる。例えば、スパッタリング法により各層を順次成膜して積層体を逐次形成しながら、イオンミリング法等のエッチング手段を用いて上記フラックスガイド構造や２つのＴＭＲ素子部を形成することができる。
なお、図４に示した３重複合型磁気抵抗効果素子１０では、トンネル絶縁層１３が自由磁性層１４上の全面に形成された状態を例示しているが、第１ＴＭＲ素子部（ＴＭＲ−１）及び第２ＴＭＲ素子部（ＴＭＲ−２）以外の部分ではトンネル絶縁層１３は必須の層ではない。第１反強磁性層１１及び第１固定磁性層１２まで成膜し、イオンミリング法等により周部を除去してＴＭＲ−１とＴＭＲ−２を形成する場合には、トンネル絶縁層１３が露出した時点で処理を止めることで、自由磁性層１４を含む下のＳＶＭＲ素子部を形成できる。
上記第１反強磁性層及び第２反強磁性層には、例えばＩｒＭｎ、ＰｔＭｎ或いはＰｄＰｔＭｎ等の反強磁性材料を用いることができる。また、上記第１固定磁性層１２及び第２固定磁性層１６には、ＣｏＦｅ等の単層磁性材料或いはＣｏＦｅ／Ｒｕ／ＣｏＦｅ等の積層フェリ磁性材料を用いることができる。また、非磁性金属層１５には、例えばＣｕを用いることができる。また、磁気記録媒体１４には、例えばＣｏＦｅ等の単層磁性材料或いはＮｉＦｅ／ＣｏＦｅ等の多層化した磁性材料を用いることもできる。
また、上記トンネル絶縁層１３はＡｌＯｘ、ＡｌＮｘ、ＡｌＯｘＮｙ等の絶縁性のアルミニウム化合物或いはＡｌＯｘとＡｌＮｘの積層構造を用いることができる。Ａｌ層を酸化或いは窒化する方法としては、Ａｌ層をスパッタリングにより形成した後、自然酸化、窒化法或いはラジカル酸化、窒化法による処理を用いることができる。
バルクバルクハウゼンノイズの原因を取り除くために、上記３重複合型磁気抵抗効果素子４０のを単磁区化するハード磁性膜１９、１９が本抵抗効果素子１０の両端に配置されている。ただし、自由磁性層１４と第１固定磁性層１２との短絡を防止するために、ハード磁性膜１９、１９と第１固定磁性層１２との間にはアルミナ等からなる絶縁分離層を形成することが望ましい。
図６は上記自由磁性層１４をＦｅＯｘ、ＮｉＯ等の酸化層１４−２により、ＳＶＭＲ素子側に自由磁性層１４−１とＴＭＲ素子側の１４−３に分割して形成した例を示している。このように自由磁性層１４を形成するとＳＶＭＲ素子側をスペキュラ型とすることができるので、さらに高感度は磁気抵抗効果素子とすることができる。
また、第１実施例で示した３重複合型磁気抵抗効果素子１０の変形例として、自由磁性層１４のみがフラックス構造を有する形態や、フラックス構造を用いない形態としてもＴＭＲ素子の有する問題を併設したＳＶＭＲ素子部で補償した高感度な磁気抵抗効果素子とすることができる。
図７は、本発明に第２実施例のＴＭＲ−ＳＶＭＲ素子ついて示す図である。本第２実施例では自由磁性層１４を共通層として、上側にＴＭＲ部、下側にＳＶＭＲ部を配置した積層構造である。なお、本第２実施例おいては、前記第１実施例の同一の部位には同一符号を付している。
本第２実施例の場合、ＳＶＭＲ素子部がフラックス構造を有する点で第１実施例と同様であるが、センス電流２３がＴＭＲ素子部及びＳＶＭＲ素子で積層面に垂直に流れる。本第２実施例のような構成によっても、フラックス構造を有するＳＶＭＲ素子がＴＭＲ素子の不足点を補償するので、高感度な磁気抵抗効果素子となる。
また、本第２実施例の変形例として、自由磁性層１４にのみをフラックス構造とする形態も採用できる。
図８は、本発明に第３実施例のＴＭＲ−ＳＶＭＲ素子ついて示す図である。本第３実施例も自由磁性層１４を共通層として、上側にＴＭＲ部、下側にＳＶＭＲ部を配置した積層構造である。本第３実施例も前記第１実施例の同一の部位には同一符号を付している。
本第３実施例はＴＭＲ素子とＳＶＭＲ素子とを単純に複合化した構造であるが、ＴＭＲ素子のみで構成した磁気抵抗素子と比較するとＳＶＭＲ素子が付加されているのでより高感度化した磁気抵抗効果素子となるのは同様である。本実施例でもセンス電流２３は、ＴＭＲ素子部及びＳＶＭＲ素子で積層面に垂直に流れる。
さらに、一例として前記磁気ヘッド１００を搭載した磁気記録再生装置７０について簡単に説明する。図９は磁気記録再生装置７０の要部を示す図である。磁気記録再生装置７０には磁気記録媒体としてのハードディスク７１が搭載され、回転駆動されるようになっている。このハードディスク７１の表面に対向して所定の浮上量で、ＳＶＭＲ素子１０により磁気再生動作が行われる。なお、磁気ヘッド１００はアーム７２の先端にあるスライダ７３の前端部に固定されている。磁気ヘッド１００の位置決めは、通常のアクチュエータと電磁式微動微動アクチュエータを組合せた２段式アクチュエータを採用できる。磁気ヘッド１００に記録ヘッドを併設して記録及び再生が可能な磁気ヘッドとすることも勿論可能である。
上記磁気記録再生装置７０は、ＴＭＲ−ＳＶＭＲ素子を複合した磁気抵抗効果素子用いるのでハードディスク７１からの磁界を高感度に再生できる。
以上本発明の好ましい実施例について詳述したが、本発明は係る特定の実施形態に限定されるものではなく、請求の範囲に記載された本発明の要旨の範囲内において、種々の変形・変更が可能であることは言うまでもない。
【図面の簡単な説明】
図１−Ａから図１−Ｃは、酸化条件を変えてＡｌ層を酸化処理して形成したトンネル絶縁層の接合抵抗について示す図である。
図２−Ａから図２−Ｃは、図１―Ａから図１−Ｃのトンネル絶縁層を有するＴＭＲ素子の磁気抵抗変化（ＭＲ）について示す図である。
図３−Ａから図３−Ｄは、本発明の第１実施例について示す図である。
図４は、図３の３重複合型磁気抵抗効果素子部分のみの層構成をより詳細に示した斜視図である。
図５は、第１実施例の磁気抵抗素子に印加される電圧の分圧について説明する図である。
図６は、自由磁性層を分割して形成する例について示す図である。
図７は、本発明に第２実施例のＴＭＲ−ＳＶＭＲ素子ついて示す図である。
図８は、本発明に第３実施例のＴＭＲ−ＳＶＭＲ素子ついて示す図である。
図９は磁気記録再生装置の要部を示す図である。
【図１Ａ】
2002050924.tif 000003
【図１Ｂ】
2002050924.tif 000004
【図１Ｃ】
2002050924.tif 000005
【図２Ａ】
2002050924.tif 000006
【図２Ｂ】
2002050924.tif 000007
【図２Ｃ】
2002050924.tif 000008
【図３Ａ】
2002050924.tif 000009
【図３Ｂ】
2002050924.tif 000010
【図３Ｃ】
2002050924.tif 000011
【図３Ｄ】
2002050924.tif 000012
【図４】
2002050924.tif 000013
【図５】
2002050924.tif 000014
【図６】
2002050924.tif 000015
【図７】
2002050924.tif 000016
【図８】
2002050924.tif 000017
【図９】
2002050924.tif 000018
【国際調査報告】
2002050924.tif 000019
2002050924.tif 000020
2002050924.tif 000021